(57)【要約】【課題】防眩性、黒締り、ギラツキに優れた防眩フィルムを提供する。【解決手段】支持体上に、凹凸表面を有する防眩層を有し、該防眩層は少なくとも２種の透光性粒子を含有し、第１の透光性粒子は平均粒子径が該防眩層の平均膜厚よりも０．０１〜２．５μｍ大きく、第２の透光性粒子は平均粒子径が該防眩層の平均膜厚よりも０．１μｍ以上小さく、該第１の透光性粒子は添加量が該防眩層の全固形分に対して０．１〜２質量％であり、該第２の透光性粒子は添加量が該防眩層の全固形分に対して２〜３０質量％であり、該第２の透光性粒子が、コア粒子／シェル層構造の有機ポリマーを含む粒子である防眩フィルム。【選択図】なし【特許請求の範囲】
【請求項１】
支持体上に、凹凸表面を有する防眩層を有し、該防眩層は少なくとも２種の透光性粒子を含有し、第１の透光性粒子は平均粒子径が該防眩層の平均膜厚よりも０．０１〜２．５μｍ大きく、第２の透光性粒子は平均粒子径が該防眩層の平均膜厚よりも０．１μｍ以上小さく、該第１の透光性粒子は添加量が該防眩層の全固形分に対して０．１〜２質量％であり、該第２の透光性粒子は添加量が該防眩層の全固形分に対して２〜３０質量％であり、該第２の透光性粒子が、コア粒子／シェル層構造の有機ポリマーを含む粒子である防眩フィルム。
【請求項２】
該コア粒子／シェル層構造の有機ポリマーを含む粒子のシェル層の厚さが１０ｎｍ以上２０００ｎｍ以下の範囲にある請求項１に記載の防眩フィルム。
【請求項３】
該コア粒子の屈折率（ｎ１）がシェル層の屈折率（ｎ２）より高く、該屈折率（ｎ１）が１．５４以上１．６５以下である請求項１または２記載の防眩フィルム。
【請求項４】
該屈折率（ｎ２）が１．４６以上１．５３以下である請求項１〜３のいずれかに記載の防眩フィルム。
【請求項５】
該シェル層が、アクリル酸エステルの重合物、メタクリル酸エステルの重合物、およびアクリル酸エステルとメタクリル酸エステルの共重合物から選ばれる少なくとも一種の重合物を含有する請求項１〜４のいずれかに記載の防眩フィルム。
【請求項６】
該防眩層が、下記（Ａ１）および下記（Ａ２）の少なくとも一種から形成されたポリマー若しくはコポリマー、又は該ポリマーと該コポリマーの混合ポリマー成分から形成された層である請求項１〜５のいずれかに記載の防眩フィルム。
（Ａ１）：水酸基およびアクリロイル基の少なくとも一方の基を有するアルキル基を有するアルキルアクリレート；
（Ａ２）：水酸基およびアクリロイル基の少なくとも一方の基を有するアルキル基を有するアルキルメタクリレート
【請求項７】
該第２の透光性粒子の平均粒径より２μｍ以上大きな粒径の粒子の比率が、第２の透光性粒子全量の０．０１％以下である請求項１〜６のいずれかに記載の防眩フィルム。
【請求項８】
該防眩フィルムの凹凸表面の算術平均粗さ（Ｒａ）が０．０３μｍ＜Ｒａ＜０．４μｍであり、凹凸の平均間隔（Ｓｍ）が８０μｍ＜Ｓｍ＜７００μｍであり、該凹凸の傾斜角θを測定した際、０°＜θ＜０．５°の領域（θ（０．５））が４０％以上を占める請求項１〜７のいずれかに記載の防眩フィルム。
【請求項９】
該防眩フィルムの内部ヘイズ値が５〜９０％である請求項１〜８のいずれかに記載の防眩フィルム。
【請求項１０】
該防眩フィルムの表面ヘイズ値が２％以下である請求項１〜９のいずれかに記載の防眩フィルム。
【請求項１１】
請求項１〜１０のいずれかに記載の防眩フィルムの防眩層上に、更に低屈折率層を有する反射防止フィルム。
【請求項１２】
該防眩層と該低屈折率層との間に、該防眩層よりも屈折率の高い高屈折率層をさらに有する請求項１１に記載の反射防止フィルム。
【請求項１３】
該防眩層と該高屈折率層との間に、該防眩層よりも屈折率が高く、該高屈折率層よりも屈折率の低い、中屈折率層をさらに有する請求項１２に記載の反射防止フィルム。
【請求項１４】
積分反射率が１．５％以下である請求項１１〜１３のいずれかに記載の反射防止フィルム。
【請求項１５】
偏光膜と、該偏光膜の両側に設けられた保護フィルムとを有する偏光板であって、該保護フィルムの少なくとも一方が、請求項１〜１０のいずれかに記載の防眩フィルムまたは請求項１１〜１４のいずれかに記載の反射防止フィルムである偏光板。
【請求項１６】
請求項１〜１０のいずれかに記載の防眩フィルム、請求項１１〜１４のいずれかに記載の反射防止フィルムまたは請求項１５に記載の偏光板がディスプレイの最表面に用いられた画像表示装置。
【発明の詳細な説明】
【技術分野】
【０００１】
本発明は、防眩フィルム、反射防止フィルム、偏光板および画像表示装置に関する。
【背景技術】
【０００２】
液晶表示装置（ＬＣＤ）、プラズマディスプレイパネル（ＰＤＰ）、エレクトロルミネッセンスディスプレイ（ＥＬＤ）や陰極管表示装置（ＣＲＴ）のような様々な画像表示装置において、外光の反射や像の映り込みによるコントラスト低下を防止するために、ディスプレイの表面には、防眩フィルムや防眩性反射防止フィルムが使用される。オフィスや家庭環境での使用が広がっており、室内の蛍光灯や視聴者の像がディスプレイ表面に写りこむことを防止する防眩性の向上と、明所での表示コントラストの更なる向上が要求されている。（例えば特許文献１参照）。
【０００３】
防眩フィルムにおいて、防眩層に透光性粒子を添加することで、防眩層表面に凹凸を持たせて光の散乱（表面散乱性）を起こさせる防眩機能と、透光性粒子と防眩層中の透光性樹脂の屈折率差から生ずる光の散乱機能（内部散乱性）とが用いられる。
【０００４】
表面散乱性による防眩機能を付与する場合は、一方でその表面散乱性により画像表示装置表面が白茶けて見え、黒締り感が低下する、表面凹凸によるレンズ効果によって引き起こされるギラツキが悪化するなどの問題が発生する。
【０００５】
内部散乱性はギラツキ改良、コントラストの視野角特性の改良などの目的で用いられるが、大きすぎると、表示コントラストが下がる弊害がある。一方、小さすぎるとギラツキが悪化する問題があり、適度な内部散乱性が求められていた。適度な内部散乱性を付与するためには、透光性粒子と透光性樹脂に屈折率差が必要であった。
【０００６】
内部散乱性を付与するために、防眩層に用いる透光性粒子と透光性樹脂の屈折率差を設けるため、透光性粒子と透光性樹脂が異なる樹脂成分からなることが好ましい。しかし、異なる樹脂成分を用いると、透光性粒子と透光性樹脂の親和性が低く、透光性粒子が透光性樹脂中で凝集を発生しやすく、その結果、表面凹凸は大きくなりすぎ、黒締りが悪化する。
【０００７】
一方、少なくとも最表面に層厚１００ｎｍ程度の薄膜層である低屈折率層を設け、その低屈折率層の光学干渉によって反射防止を行う反射防止フィルムも用いられる。更に反射率を低下させるために、透明支持体と低屈折率層の間に高屈折率層を形成する２層薄膜干渉型、または、透明支持体と低屈折率層の間に中屈折率層、高屈折率層を順次形成する３層薄膜干渉型など、多層の光学干渉によって反射を防止する多層薄膜干渉型反射防止フィルムが知られている。特に広い波長範囲で反射を防止し、反射色を抑えながら、低反射率とするために、３層薄膜干渉型が望ましい。
【０００８】
多層薄膜干渉型の反射防止フィルムに用いる薄膜層（高屈折率層、中屈折率層、低屈折率層など）としては、金属酸化物の透明薄膜層を積層させた多層膜が従来から広く用いられている。通常、金属酸化物の透明薄膜は、化学蒸着（ＣＶＤ）法や物理蒸着（ＰＶＤ）法、特に物理蒸着法の一種である真空蒸着法、スパッタリング法により形成することが行われてきた。
【０００９】
しかし、蒸着やスパッタリングによる金属酸化物の透明薄膜の形成方法は生産性が低く大量生産に適しておらず、生産性が高い湿式成膜法、特に塗布方式により形成する方法が提案されている。
【００１０】
映り込みと黒締まりをさらに向上させるためには防眩層上に上記２層乃至３層の薄膜干渉型の反射防止層を形成することが好ましい。しかしながら、生産性のよい上記塗布方式により該防眩層の凹凸表面にナノメートルスケールの薄膜をコーティングしようとすると、凹凸に起因して塗布ムラやハジキが生じ、膜厚が均一にならず設計通りに最適な光干渉が起きないことにより反射率が下がらないことがある。そのため、低反射と防眩性を両立することは困難であった。 
【００１１】
一方、コアシェル粒子をハードコート内に含有する技術が紹介されている（特許文献２）。特許文献２ではシェルのガラス転移点を特定して、シェル部の架橋密度を低くする技術を開示しているが、防眩層の上に薄膜干渉型の反射防止層を均一に設けるために、防眩層表面を荒らさないようにしながら、散乱性を付与することに関しては開示がなく、さらなる改善が求められる。
【００１２】
また、防眩層中に透光性粒子を用いて前記内部散乱性を付与しようとすると、透光性粒子と透光性樹脂に屈折率差を生じさせる必要があり、透光性樹脂と異なる素材の透光性粒子を内部散乱粒子として用いるが、その場合には透光性樹脂と透光性粒子の親和性が低く、透光性樹脂内で粒子が凝集し、表面凹凸を発生させ、防眩フィルムの黒締り感が悪化するという問題が発生したり、反射防止フィルムの各薄膜層の塗布ムラやハジキが生じ、膜厚が均一にならず、反射率が下がらないなどの問題を発生させる。
【００１３】
【特許文献１】特開２００４−１７０９０１号公報
【特許文献２】特開２００３−１８３５８６号公報
【発明の開示】
【発明が解決しようとする課題】
【００１４】
本発明の目的は、防眩性、黒締り、ギラツキに優れた防眩フィルムを提供することにある。また、防眩性、黒締り、ギラツキに優れ、かつ、反射率の低い反射防止フィルムを提供することにある。本発明の別の目的は、該防眩フィルムまたは反射防止フィルムを具備した偏光板、および画像表示装置を提供することにある。
【課題を解決するための手段】
【００１５】
本発明者らは、鋭意検討の結果、下記の構成を有することで、前記問題を解決し、目的を達成することを見出した。
【００１６】
１.  支持体上に、凹凸表面を有する防眩層を有し、該防眩層は少なくとも２種の透光性粒子を含有し、第１の透光性粒子は平均粒子径が該防眩層の平均膜厚よりも０．０１〜２．５μｍ大きく、第２の透光性粒子は平均粒子径が該防眩層の平均膜厚よりも０．１μｍ以上小さく、該第１の透光性粒子は添加量が該防眩層の全固形分に対して０．１〜２質量％であり、該第２の透光性粒子は添加量が該防眩層の全固形分に対して２〜３０質量％であり、該第２の透光性粒子が、コア粒子／シェル層構造の有機ポリマーを含む粒子である防眩フィルム。
２.  該コア粒子／シェル層構造の有機ポリマーを含む粒子のシェル層の厚さが１０ｎｍ以上２０００ｎｍ以下の範囲にある上記１に記載の防眩フィルム。
３.  該コア粒子の屈折率（ｎ１）がシェル層の屈折率（ｎ２）より高く、該屈折率（ｎ１）が１．５４以上１．６５以下である上記１または２記載の防眩フィルム。
４.  該屈折率（ｎ２）が１．４６以上１．５３以下である上記１〜３のいずれかに記載の防眩フィルム。
５.  該シェル層が、アクリル酸エステルの重合物、メタクリル酸エステルの重合物、およびアクリル酸エステルとメタクリル酸エステルの共重合物から選ばれる少なくとも一種の重合物を含有する上記１〜４のいずれかに記載の防眩フィルム。
６.  該防眩層が、下記（Ａ１）および下記（Ａ２）の少なくとも一種から形成されたポリマー若しくはコポリマー、又は該ポリマーと該コポリマーの混合ポリマー成分から形成された層である上記１〜５のいずれかに記載の防眩フィルム。
（Ａ１）：水酸基およびアクリロイル基の少なくとも一方の基を有するアルキル基を有するアルキルアクリレート；
（Ａ２）：水酸基およびアクリロイル基の少なくとも一方の基を有するアルキル基を有するアルキルメタクリレート
７.  該第２の透光性粒子の平均粒径より２μｍ以上大きな粒径の粒子の比率が、第２の透光性粒子全量の０．０１％以下である上記１〜６のいずれかに記載の防眩フィルム。
８.  該防眩フィルムの凹凸表面の算術平均粗さ（Ｒａ）が０．０３μｍ＜Ｒａ＜０．４μｍであり、凹凸の平均間隔（Ｓｍ）が８０μｍ＜Ｓｍ＜７００μｍであり、該凹凸の傾斜角θを測定した際、０°＜θ＜０．５°の領域（θ（０．５））が４０％以上を占める上記１〜７のいずれかに記載の防眩フィルム。
９.  該防眩フィルムの内部ヘイズ値が５〜９０％である上記１〜８のいずれかに記載の防眩フィルム。
１０.  該防眩フィルムの表面ヘイズ値が２％以下である上記１〜９のいずれかに記載の防眩フィルム。
１１.  上記１〜１０のいずれかに記載の防眩フィルムの防眩層上に、更に低屈折率層を有する反射防止フィルム。
１２.  該防眩層と該低屈折率層との間に、該防眩層よりも屈折率の高い高屈折率層をさらに有する上記１１に記載の反射防止フィルム。
１３.  該防眩層と該高屈折率層との間に、該防眩層よりも屈折率が高く、該高屈折率層よりも屈折率の低い、中屈折率層をさらに有する上記１２に記載の反射防止フィルム。
１４.  積分反射率が１．５％以下である上記１１〜１３のいずれかに記載の反射防止フィルム。
１５.  偏光膜と、該偏光膜の両側に設けられた保護フィルムとを有する偏光板であって、該保護フィルムの少なくとも一方が、上記１〜１０のいずれかに記載の防眩フィルムまたは上記１１〜１４のいずれかに記載の反射防止フィルムである偏光板。
１６.  上記１〜１０のいずれかに記載の防眩フィルム、上記１１〜１４のいずれかに記載の反射防止フィルムまたは上記１５に記載の偏光板がディスプレイの最表面に用いられた画像表示装置。
【発明の効果】
【００１７】
本発明によれば、防眩性、黒締り、ギラツキに優れた防眩フィルムを提供することができる。また、防眩性、黒締り、ギラツキに優れ、かつ、反射率の低い反射防止フィルムを提供することができる。さらに本発明によれば、該防眩フィルムを具備した、反射防止フィルム、偏光板、および画像表示装置を提供することができる。
【発明を実施するための最良の形態】
【００１８】
以下、本発明について更に詳細に説明する。なお、本明細書において、数値が物性値、特性値等を表す場合に、「（数値１）〜（数値２）」という記載は「（数値１）以上（数値２）以下」の意味を表す。また、本明細書において、「（メタ）アクリレート」との記載は、「アクリレート及びメタクリレートの少なくともいずれか」の意味を表す。「（メタ）アクリル酸」等も同様である。
【００１９】
＜防眩フィルムの層構成＞
本発明の防眩フィルムは、透明支持体上に、少なくとも２種類の透光性粒子と、少なくとも一種類の透光性樹脂とを含有する防眩層を有する防眩フィルムであって、該透光性粒子のうち少なくとも１種がコア粒子／シェル層構造の有機ポリマーを含む粒子である。
【００２０】
本発明の防眩フィルムは、透明支持体の上に少なくとも１層の防眩層を有する。
【００２１】
本発明の防眩フィルム、または該防眩フィルムを含む光学フィルムとして好ましい層構成の例を下記に示す。下記構成において基材フィルムは、フィルムで構成された支持体を指している。
・基材フィルム／防眩層
・基材フィルム／帯電防止層／防眩層
・基材フィルム／防眩層
・基材フィルム／防眩層／低屈折率層
・基材フィルム／防眩層／帯電防止層／低屈折率層
・基材フィルム／ハードコート層／防眩層／低屈折率層
・基材フィルム／ハードコート層／防眩層／帯電防止層／低屈折率層
・基材フィルム／ハードコート層／帯電防止層／防眩層／低屈折率層
・基材フィルム／防眩層／高屈折率層／低屈折率層
・基材フィルム／防眩層／中屈折率層／高屈折率層／低屈折率層
・帯電防止層／基材フィルム／防眩層／中屈折率層／高屈折率層／低屈折率層
・基材フィルム／帯電防止層／防眩層／中屈折率層／高屈折率層／低屈折率層
・帯電防止層／基材フィルム／防眩層／高屈折率層／低屈折率層／高屈折率層／低屈折率層
【００２２】
本発明の防眩フィルムおよび反射防止フィルムでは、防眩層、反射防止層以外の層が塗設されていてもよく、これらの層としては、上記の各層の他、例えば防汚層等が挙げられる。防眩層、反射防止層の少なくとも１種がハ−ドコート層、帯電防止層、防汚層等の機能を同時に有することがより好ましい。本発明の防眩フィルムは、上記したこれらの層を有することで、光学フィルムとして好適に利用できる。
【００２３】
本発明の反射防止フィルムは、低反射化の点から、防眩層の上に低屈折率層を有することが好ましいが、中屈折率層／高屈折率層／低屈折率層を含む構成の反射防止フィルムが更に好ましく、例えば、特開平８−１２２５０４号公報、同８−１１０４０１号公報、同１０−３００９０２号公報、特開２００２−２４３９０６号公報、特開２０００−１１１７０６号公報等に記載の構成が挙げられる。
【００２４】
＜防眩層の構成＞
防眩層は、少なくとも平均粒子径が防眩層の平均膜厚よりも０．０１〜２．５μｍ大きい第１の透光性粒子と、平均粒子径が防眩層の平均膜厚よりも０．１μｍ以上小さく、コア粒子／シェル層構造の有機ポリマーを含む第２の透光性粒子を含む。防眩層は、例えば、これらの透光性粒子、マトリックス形成成分（バインダー用モノマー類等）及び有機溶媒を含有する塗布液を塗布・乾燥し硬化して形成することができる。
【００２５】
防眩層を形成する塗布液は、例えば、電離放射線等で硬化されて形成する透光性ポリマーの原料となる主たるマトリックス形成バインダー用モノマー類、前記特定粒径の透光性粒子、重合開始剤、好ましくは、塗布液の粘度を調整するための高分子化合物、カール低減や屈折率調節等のための無機微粒フィラー、塗布助剤等を含む。
【００２６】
本発明では第１の透光性粒子は防眩性付与に用いられる。ギラツキ悪化、反射率上昇をせずに、防眩性を付与するには、第１の透光性粒子の大きさと添加量を本発明の範囲にし、少ない頻度の凹凸で適性な防眩性を付与することが必要である。それにより、必要な防眩性を付与しながら、表面の平坦な部分の割合を高くし、ギラツキ、反射率の悪化が防げる。一方、本発明では第２の透光性粒子は内部散乱性付与に用いられる。第２の透光性粒子は必要な内部散乱性を付与するために、第１の透光性粒子より添加量が多くなるが、平均膜厚に対し粒径が小さいこと、コア粒子／シェル層構造の有機ポリマーを含む粒子を用い、好適にはそのシェルの成分を選択し、粒子凝集を防ぐことで、第１の透光性粒子で決まった凹凸の頻度増加を抑制し、ギラツキ、反射率、防眩性を全て良く保ったまま、内部散乱性を付与できる。第２の透光性粒子をコア粒子／シェル層構造でない粒子を用いると、内部散乱性と凝集性を両立できず、必要な内部散乱性を付与すると、表面凹凸の頻度が上がり、同時に平坦部の割合が減少することで、ギラツキ悪化、反射率上昇を起こしてしまう。
【００２７】
防眩層の厚さは３μｍ〜４０μｍが好ましく、３〜２０μｍが更に好ましく、５〜１５μｍがより好ましく、最も好ましくは５μｍ〜１０μｍである。３μｍ未満の場合には、鉛筆硬度が低くなること、内部散乱粒子として用いる第２の透光性粒子が粒径２μｍ以下のものしか用いることができず、適切な内部散乱性が付与できない、４０μｍを超えると表面凹凸が小さくなり防眩性が不十分であり、また、膜の脆性が悪化する。
【００２８】
バインダーの屈折率は、アッベ屈折計で直接測定するか、分光反射スペクトルや分光エリプソメトリーを測定するなどして定量評価できる。前記透光性粒子の屈折率は、屈折率の異なる２種類の溶媒の混合比を変化させて屈折率を変化させた溶媒中に透光性粒子を等量分散して濁度を測定し、濁度が極小になった時の溶媒の屈折率をアッベ屈折計で測定することで測定される。
【００２９】
＜第１の透光性粒子＞
本発明に用いる第１の透光性粒子は、平均粒子径が防眩層の平均膜厚より大きいことで、防眩性層表面に凸部を形成し、防眩性を発現する。平均粒子径が防眩層の平均膜厚よりも０．０１〜２．５μｍ大きいことが、防眩性を付与する点で好ましく、防眩性と膜表面の平坦部の割合を多くし、ギラツキを良化させたり、薄膜干渉層を均一に積層することを両立するためには０．０５〜２．０μｍ大きいことがさらに好ましく、０．２〜１．０μｍ大きいことが最も好ましい。防眩層の平均膜厚は防眩フィルムの断面を電子顕微鏡で観察し、膜厚をランダムに３０ヶ所測定した平均値から算出される。
【００３０】
防眩層の１つの凸部は実質的に５個以下の透光性粒子によって形成されていることが好ましく、実質的に１個の透光性粒子によって凸部が形成されていることがより好ましい。ここで「実質的に」とは、上記で定義された凸部のうち、９０％以上が好ましい態様を満たしていることを意味するが、９５％以上がより好ましい。
【００３１】
第１の透光性粒子の種類については、凸部は実質的に１個の透光性粒子によって形成されていることがより好ましいため、分散性の良好な粒子を選定することが好ましい。
【００３２】
第１の透光性粒子の屈折率は、１．４６〜１．５３が好ましく、より好ましくは１．４７〜１．５１であり、さらに好ましくは１．４９〜１．５０である。本範囲であることが、分散性がよく、余分な散乱を生じない観点から好ましい。種類としては、分散性の良好な粒子としては、ポリメチルメタクリレート粒子及び、ポリメチルメタクリレートとポリスチレンとの共重合体粒子など透光性の有機樹脂粒子が好ましい。防眩性層は硬度が高いことが要求され、その観点からはマトリクスに用いる透光性樹脂はアクリレート系のものが好ましく、該共重合体粒子中のポリメチルメタクリレート比率は、６０質量％以上であることが、分散性の観点から好ましく、ポリメチルメタクリレート粒子であることが特に好ましい。
【００３３】
また、第１の透光性粒子として、後述の第２の透光性粒子に用いるコア粒子／シェル層構造の有機ポリマーを含む粒子がを用いることも好ましく、その場合は、シェル層が、アクリル酸エステルの重合物、メタクリル酸エステルの重合物、およびアクリル酸エステルとメタクリル酸エステルの共重合物から選ばれる少なくとも一種の重合物であることが特に好ましい。
【００３４】
第１の透光性粒子として金属酸化物粒子を用いることもできる。金属酸化物粒子としては、シリカ、アルミナなどの粒子を用いることもできるが、塗布液中での沈降しずらさや内部散乱性を変化させないなどの観点からは、凝集性の金属酸化物微粒子を用いることが好ましい。凝集性の金属酸化物粒子は、防眩層の〔１〕表面凹凸付与、〔２〕屈折率調整、〔３〕硬度アップ、〔４〕脆性、カール改良、等を目的に使用される。
【００３５】
本発明における防眩層の表面凹凸付与に対し、透明性と安価である点から、上記金属酸化物微粒子としては、凝集性のシリカ粒子と凝集性のアルミナ粒子が好適であり、なかでも、一次粒子径が数十ｎｍの粒子が凝集体を形成した凝集性のシリカが、適度な表面凹凸を安定に付与できる点で好ましい。
【００３６】
凝集性のシリカは、例えば、珪酸ナトリウムと硫酸の中和反応により合成された、いわゆる湿式法により得ることができるがこれに限らない。湿式法にはさらに沈降法、ゲル化法に大別させるが、本発明はどちらの方法であってもよい。凝集性シリカの二次粒径は、０．１〜１０．０μｍの範囲が好ましいが、粒子を含有する防眩層の層厚と組合わせて選択される。二次粒径の調整は、粒子の分散度（サンドミル等を用いた機械的な分散、分散剤等を用いた化学的な分散、による制御を行う）で行う。
【００３７】
上記の透光性粒子を用いる場合には、バインダー中又は塗布液中での粒子の分散安定性及び沈降防止のために、シリカ等の可視光散乱を起こさない大きさの無機フィラーや、有機化合物（モノマーでもポリマーであってもよい）等の分散剤を添加してもよい。 
【００３８】
なお、無機フィラーを添加するときには、その添加量が増す程、透光性粒子の沈降防止に有効であるが、塗膜の透明性に悪影響を与えない範囲内で用いることが好ましい。従って、好ましくは、粒径０．５μｍ以下の無機フィラーを、バインダー１００質量部に対して塗膜の透明性を損なわない程度に、０．１質量部程度含有させるとよい。有機化合物等の分散剤は、透光性粒子１００質量部に対して０．１〜２０質量部添加するのが好ましい。更に好ましくは０．１〜１５質量部、特に好ましくは０．５〜１０質量部である。０．１質量部以上であれば、分散安定性に対する添加効果が現れ、２０量部以下であれば、分散安定性に寄与しない成分が増えてブリードアウト等の問題が生じることがないので好ましい。
【００３９】
バインダー中又は防眩層形成用塗料中での分散安定性及び沈降防止のためには、透光性粒子の表面を表面処理してもよい。表面処理剤の種類としては、使用するバインダー、溶媒により適宜選択される。表面処理剤量としては、透光性粒子１００質量部に対して０．１〜３０質量部添加するのが好ましい。更に好ましくは１〜２５質量部、特に好ましくは３〜２０質量部である。０．１質量部以上であれば、分散安定性に対する表面処理量が不足することがなく、３０質量部以下であれば、表面処理に寄与しない成分が増えてブリードアウト等の問題が生じることがないので好ましい。
【００４０】
上記防眩層の平均膜厚よりも大きい平均粒子径を有する第１の透光性粒子の添加量は全固形分に対して０．１〜２質量％である必要があり、凹凸の密度を粗にすることで膜表面の平坦部の割合を多くし、薄膜干渉層を均一に積層することができる。より好ましくは０．１〜１質量％、さらに好ましくは０．１５〜０．５質量％である。添加量を０．１〜２質量％の範囲にしないと、防眩性、ギラツキ、反射率を一緒に良好にすることはできず、添加量を０．１質量％未満にすると防眩性が不十分になり、膜の均質感がなくなる。一方、２質量％を超えるとギラツキの悪化、反射率上昇などが起こる。
【００４１】
防眩層の平均膜厚よりも大きい平均粒子径を有する透光性粒子の防眩層における単位面積当たりの個数は、１〜１００００個／ｍｍ２であることが好ましい。さらに好ましくは５〜５０００個／ｍｍ２、最も好ましくは１０〜１５００個／ｍｍ２である。透光性粒子の個数は光学顕微鏡にて１０視野観察してそれぞれの個数をカウントし、その平均値から算出することができる。
【００４２】
＜第２の透光性粒子＞
本発明では、必要な内部散乱性を得るために、第１の透光性粒子とは平均粒子径の異なる第２の透光性粒子を併用して用いる。透光性粒子で防眩性を付与し、第２の透光性粒子で内部散乱性を付与することが可能である。例えば、ディスプレイに防眩性反射防止フィルムを貼り付けた場合に、「ギラツキ」と呼ばれる表示画像品位上の不具合が発生する場合がある。
【００４３】
本発明では「ギラツキ」は防眩性で議論される電灯等の照明の映り込みのまぶしさの有無ではなく、防眩性反射防止フィルム表面に存在する凹凸が引き起こすレンズ効果により画素が拡大もしくは縮小され輝度の均一性を失い、人の目にはＲ、Ｇ、Ｂがぎらついて見えてしまうことに由来するが、防眩性を付与する透光性粒子よりも小さな粒子径で、バインダーとは屈折率の異なる透光性粒子を併用することにより大きく改善することができる。
【００４４】
本発明において第２の透光性粒子を併用すると、第２の透光性粒子起因の膜の凹凸が発生し、膜表面の平坦部の割合が減る問題がある。第２の透光性粒子の分散性が悪く、大きな凝集体を形成すると防眩層表面が荒れた構造となり、防眩層上に薄膜干渉層の低屈折率層を設けた際の膜厚均一性が悪化し、反射率が低い光学フィルムが得られない場合があるので、分散性が良好な粒子とするのが好ましい。
【００４５】
特に、反射率を下げるために、高屈折率層及び低屈折率層の２層設けたり、更に高屈折率層、中屈折率層、低屈折率層の３層以上設けたりした場合は、膜厚均一性が悪化し、反射率が低い光学フィルムが得られない場合があるので、本発明では、第２の透光性粒子の凝集による膜表面の平坦部の割合減少を防ぐことを目的に、第２の透光性粒子として、後述のコア粒子／シェル層構造の有機ポリマーを含む粒子を用い、さらに好ましくは、そのシェル層を透光性樹脂中で分散性のよい成分にする。その場合は、シェル層が、アクリル酸エステルの重合物、メタクリル酸エステルの重合物、およびアクリル酸エステルとメタクリル酸エステルの共重合物から選ばれる少なくとも一種の重合物であることが特に好ましい。
【００４６】
第２の透光性粒子は防眩層の平均膜厚よりも小さい平均粒子径を有することが好ましい。具体的には、表面凹凸に寄与することなく内部散乱性を付与するためには、第２の透光性粒子の平均粒子径は、防眩層の平均膜厚より、０．１μｍ以上小さく、膜の平坦部を減少させにくくするためには、１μｍ以上小さいことが好ましく、２μｍ以上小さいことがさらに好ましく、４μｍ以上小さいことが更に好ましい。第２の透光性粒子の平均粒子径が防眩層の平均膜厚より、０．１μｍ以上小さくないと、防眩層表面に内部散乱粒子起因の凹凸を生じさせ、その上に低屈折率層を設けると、凹凸に起因して膜厚の不均一さや塗布ムラやハジキが生じ、膜厚が均一にならず設計通りに最適な光干渉が起きないことにより反射率が下がらない。
【００４７】
第２の透光性粒子の粒径は、好適な内部散乱性を得る観点からは、３〜１０μｍが好ましく、５から１０μｍがより好ましく、６．５μｍから８．５μｍが特に好ましい。粒径が３μｍより小さいと光の散乱角度分布が広角にまで広がるため、文字ボケやコントラスト低下が起き、１０μｍより大きいと、散乱性が不足する。
【００４８】
第２の透光性粒子の配合割合は、防眩層の全固形分に対して２質量％〜３０質量％とするのが、内部散乱性を付与し、ギラツキを改良するという点で好ましく、３〜２５質量％とするのがさらに好ましく、５〜２０質量％とするのが特に好ましい。この添加量であると、液晶表示装置（ＬＣＤ）の表面に使用した場合、内部散乱性が適度となり、画像ぼけ、表面の白濁感、表示コントラスト低下が少なく、ギラツキが良化する。
【００４９】
本発明において、用いられる第２の透光性粒子の粒度分布は、ヘイズ値と拡散性の制御、塗布面状の均質性の観点から、単分散性の粒子であること、すなわち粒子径が均一な粒子であることが好ましい。粒子径の均一さを表すＣＶ値は０〜１０％が好ましく、より好ましくは０〜８％、更に好ましくは０〜５％である。さらに平均粒子径よりも２μｍ以上粒子径が大きな粒子を粗大粒子とした場合、この粗大粒子の割合は全粒子数の０．０１％以下であることが好ましく、より好ましくは０．００１％以下であり、さらに好ましくは０．０００１％以下である。粗大粒子が全粒子数の０．０１％より多いと、塗布面状に粗大粒子起因のブツブツ感が発生してしまう傾向がある。このような粒度分布を持つ透光性粒子は、調製又は合成反応後に、分級することも有力な手段であり、分級の回数を上げることやその程度を強くすることで、望ましい分布の粒子を得ることができる。分級には風力分級法、遠心分級法、沈降分級法、濾過分級法、静電分級法等の方法を用いることが好ましい。透光性粒子の平均粒子径は、該透光性粒子を光学顕微鏡により観察し、観察された１００個の粒子直径の平均値から算出する。粒度分布に関しては、第１の透光性粒子も上記範囲に入ることがより好ましい。
【００５０】
＜コア粒子／シェル層構造の有機ポリマーを含む粒子＞
本発明において、防眩層内に内部散乱粒子として分散される第２の透光性粒子は、コア部（芯部）とシェル部（外殻部）との二重構造である、コアシェル構造を有する。
【００５１】
本発明では、コア粒子の屈折率（ｎ１）がシェル層の屈折率（ｎ２）より高いことが好ましい。ｎ１−ｎ２は、０．０１〜０．１９が好ましく、より好ましくは０．０３〜０．１５であり、さらに好ましくは０．０５〜０．１０である。
【００５２】
本発明では、コア粒子の屈折率（ｎ１）がシェル層の屈折率（ｎ２）より高いとともに、コア粒子の屈折率（ｎ１）は、１．５４〜１．６５であることが好ましい。ｎ１はより好ましくは１．５５〜１．６０であり、さらに好ましくは１．５６〜１．６０である。コア粒子の屈折率が１．５４より小さいと散乱性が低く、ギラツキ防止性が低くなり、１．６５より大きいと、散乱角度分布が広角にまで広がるため、文字ボケやコントラスト低下が起きる。
【００５３】
コア粒子の具体例としては、例えば、架橋メチルメタアクリレート−スチレン共重合体粒子、架橋ポリスチレン粒子、架橋アクリレート−スチレン共重合粒子、メラミン・ホルムアルデヒド樹脂粒子、ベンゾグアナミン・ホルムアルデヒド樹脂粒子等の樹脂粒子が好ましく挙げられる。なかでも架橋スチレン粒子、架橋メチルメタアクリレート−スチレン共重合体粒子等が好ましい。
【００５４】
シェル層の屈折率（ｎ２）は、１．４６〜１．５３が好ましく、より好ましくは１．４７〜１．５１であり、さらに好ましくは１．４９〜１．５０である。シェル層はアクリル酸エステルの重合物、メタクリル酸エステルの重合物、およびアクリル酸エステルとメタクリル酸エステルの共重合物から選ばれる少なくとも一種の重合物を含有することが、防眩性層のマトリクスに用いる透光性樹脂に好適なアクリレート系樹脂の中で分散性をよくし、凝集による凹凸形成を防ぐ点から好ましい。
【００５５】
シェル層に用いられる重合物の具体例としては、例えば架橋ポリメチルメタアクリレート、架橋メチルメタアクリレート−スチレン共重合体、架橋メチルメタアクリレート−メチルアクリレート共重合、架橋アクリレート−スチレン共重合粒子等の樹脂が好ましく挙げられる。なかでも架橋ポリメチルメタアクリレート、架橋メチルメタアクリレート−スチレン共重合体等が好ましく、架橋メチルメタアクリレート−スチレン共重合体のメチルメタアクリレートとスチレンの重合比を変えることで屈折率の調整が可能であるが、防眩性層のマトリクスに用いる透光性樹脂に好適なアクリレート系樹脂の中で分散性をよくし、凝集による凹凸形成を防ぐ点からは架橋ポリメチルメタアクリレートが最も好ましい。
【００５６】
シェル層の厚さは１０ｎｍ〜２０００ｎｍの範囲が好ましく、より好ましくは２０ｎｍ〜１０００ｎｍであり、さらに好ましくは５０ｎｍ〜３００ｎｍである。１０ｎｍ未満の場合、耐久性試験後、透光性樹脂と透光性粒子の界面が剥がれ、内部散乱性が変化する。２０００ｎｍを超えるとコア粒子／シェル層の間で光の屈折が生じるため、広角に光が散乱するため表示コントラストが悪化する。
【００５７】
第２の透光性粒子の添加量は、防眩層の全固形分に対して、２〜３０質量％であり、５〜３０質量％であることが好ましく、より好ましくは１０〜２５質量％である。この添加量であると、液晶表示装置（ＬＣＤ）の表面に使用した場合、内部散乱性が適度となり、画像ぼけ、表面の白濁感、表示コントラスト低下が少なく、ギラツキが良化する。
【００５８】
透光性粒子の平均粒径は、塗膜中で２つ以上の粒子が隣接して存在している場合も、独立して存在している場合も、平均粒径は一次粒径を指す。但し、一次粒子径が０．１μｍ程度の凝集性の無機粒子が二次粒子として、本発明の粒子サイズを満たす大きさで塗布液中に分散され、その後塗布されている場合には二次粒子の大きさとする。粒子の形状は、真球又は不定形のいずれも使用できるが、真球が特に好ましい。
【００５９】
粒子の粒度分布はコールターカウンター法により測定し、測定された分布を粒子数分布に換算する。平均粒径は得られた粒子分布から算出したり、光散乱法や電子顕微鏡写真により測定できる。
【００６０】
透光性粒子は、塗布液中で沈降し易いので、沈降防止のためにシリカ等の無機フィラーを添加してもよい。なお、無機フィラーは添加量が増す程、透光性粒子の沈降防止に有効であるが、塗膜の透明性に悪影響を与える。従って、好ましくは、粒径０．５μｍ以下、特に好ましくは０．１μｍ以下の無機フィラーを、バインダーに対して塗膜の透明性を損なわない程度に、０．１質量％未満程度含有させるとよい。
【００６１】
本発明の防眩フィルムにおいて、表面ヘイズ値（表面散乱に起因するヘイズ値）は、０〜２％であることが好ましく、更に好ましくは０．１〜１％、より好ましくは、０．１〜０．５％である。
【００６２】
本発明の防眩フィルムは、防眩フィルムの凹凸表面の算術平均粗さ（Ｒａ）が０．０３μｍ＜Ｒａ＜０．４μｍ、凹凸の平均間隔（Ｓｍ）が８０μｍ＜Ｓｍ＜７００μｍであり、該凹凸の傾斜角θを測定した際、０°＜θ＜０．５°の領域（θ（０．５））が４０％以上であることが好ましく、４０％以上９０％以下であることは更に好ましい。
【００６３】
防眩フィルムの積分反射率は１．５％以下であることが好ましく、１．０％以下であることがより好ましい。
【００６４】
防眩性付与の観点から０．０５μｍ＜Ｒａ＜０．２０μｍであることが好ましく、０．０８μｍ＜Ｒａ＜０．１５μｍであることがさらに好ましい。また、防眩性と膜表面の平坦部の割合を多くし、薄膜干渉層を均一に積層することを両立するためには凹凸の平均間隔（Ｓｍ）が１５０μｍ＜Ｓｍ＜７００μｍであることが好ましく、２００μｍ＜Ｓｍ＜６００μｍであることが最も好ましい。該凹凸の傾斜角θが０°＜θ＜０．５°の領域（θ（０．５））は４５％以上９０％以下であることが好ましく、５０％以上９０％以下であることがさらに好ましい。該防眩フィルムの積分反射率は０．０１〜１．０％であることがさらに好ましい。
【００６５】
防眩フィルムの算術平均粗さ（Ｒａ）が０．０３μｍより大きいと、表面の凹凸が適切な量で防眩性が十分得られる。０．４μｍより小さいと、ギラツキや外光が反射した際の表面の白化等、および凹凸に応じた膜厚不均一による干渉能低下の問題が発生しないため好ましい。
凹凸の平均間隔（Ｓｍ）が８０μｍより大きいと表面凹凸の平坦部が少ない構造とならず膜厚不均一による干渉能低下の問題が発生しない。７００μｍより小さいと、表面の平坦部が非常に多い構造にはならず、防眩性が十分得られるので好ましい。
θ（０．５）が４０％以上であると、凹凸に応じた膜厚不均一による干渉能低下が起こらず、積分反射率が１．５％以上であっても、黒締まりが良好な反射防止フィルムが得られるため好ましい。また、９０％以下が好ましい防眩性を得るためにより好ましい。
【００６６】
本発明の防眩フィルムにおいて、内部ヘイズ値（内部散乱に起因するヘイズ値）は、５〜９０％であることが好ましく、更に好ましくは１０〜４０％、最も好ましくは１０〜２０％である。
【００６７】
＜透光性粒子調製＞
本発明に係る透光性粒子の製造法は、懸濁重合法、乳化重合法、ソープフリー乳化重合法、分散重合法、シード重合法等を挙げることができ、いずれの方法で製造されてもよい。これらの製造法は、例えば「高分子合成の実験法」（大津隆行、木下雅悦共著、化学同人社）１３０頁及び１４６頁から１４７頁の記載、「合成高分子」１巻、ｐ．２４６〜２９０、同３巻、ｐ．１〜１０８等に記載の方法、及び特許第２５４３５０３号公報、同第３５０８３０４号公報、同第２７４６２７５号公報、同第３５２１５６０号公報、同第３５８０３２０号公報、特開平１０−１５６１号公報、特開平７−２９０８号公報、特開平５−２９７５０６号公報、特開２００２−１４５９１９号公報等に記載の方法を参考にすることができる。本発明のコア粒子／シェル層構造はシェル層設置時に、シェル層成分のみで小サイズの粒子が発生するため、分級が必須である。
【００６８】
＜防眩層のマトリックス形成用バインダー＞
防眩層を形成するマトリックスを形成するバインダーとしては、特に限定されないが、電離放射線等による硬化後に飽和炭化水素鎖、又はポリエーテル鎖を主鎖として有する透光性ポリマーであることが好ましい。また、硬化後の主たるバインダーポリマーは架橋構造を有することが好ましい。
【００６９】
必要な内部散乱性を得るために、第２の透光性粒子のコア粒子と透光性樹脂（マトリックス）との屈折率を調節する必要がある。該コア粒子と該透光性樹脂の屈折率差の絶対値は０．０１〜０．０６０が好ましく、更に好ましくは０．０１５〜０．０５０であり、最も好ましくは０．０２０〜０．０４０である。
【００７０】
硬化後に飽和炭化水素鎖を主鎖として有するバインダーポリマーとしては、下記に述べる第一群の化合物より選ばれるエチレン性不飽和モノマー及びこれらの重合体が好ましい。また、ポリエーテル鎖を主鎖として有するポリマーとしては、下記に述べる第二群の化合物より選ばれるエポキシ系モノマー及びこれらの開環による重合体が好ましい。さらにこれらのモノマー類の混合物の重合体も好ましい。
【００７１】
本発明では、第一群の化合物として、飽和炭化水素鎖を主鎖として有し、かつ架橋構造を有するバインダーポリマーとしては、２個以上のエチレン性不飽和基を有するモノマーの（共）重合体が好ましい。高屈折率にするには、このモノマーの構造中に芳香族環や、フッ素以外のハロゲン原子、硫黄原子、リン原子、及び窒素原子から選ばれた少なくとも１種を含むことが好ましい。
【００７２】
防眩層を形成するためのバインダーポリマーに用いられる、２個以上のエチレン性不飽和基を有するモノマーとしては、多価アルコールと（メタ）アクリル酸とのエステル｛例えば、エチレングリコールジ（メタ）アクリレート、１，４−シクロヘキサンジアクリレート、ペンタエリスリトールテトラ（メタ）アクリレート、ペンタエリスリトールトリ（メタ）アクリレート、トリメチロールプロパントリ（メタ）アクリレート、トリメチロールエタントリ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、ペンタエリスリトールヘキサ（メタ）アクリレート、１，２，３−クロヘキサンテトラメタクリレート、ポリウレタンポリアクリレート、ポリエステルポリアクリレート｝、ビニルベンゼン及びその誘導体（例えば、１，４−ジビニルベンゼン、４−ビニル安息香酸−２−アクリロイルエチルエステル、１，４−ジビニルシクロヘキサノン）、ビニルスルホン（例えば、ジビニルスルホン）、（メタ）アクリルアミド（例えば、メチレンビスアクリルアミド）等が挙げられる。
【００７３】
さらに、２個以上のエチレン性不飽和基を有する樹脂、例えば比較的低分子量のポリエステル樹脂、ポリエーテル樹脂、アクリル樹脂、エポキシ樹脂、ウレタン樹脂、アルキッド樹脂、スピロアセタール樹脂、ポリブタジエン樹脂、ポリチオールポリエン樹脂および多価アルコール等の、多官能化合物などのオリゴマー又はプレポリマー等もあげられる。これらのモノマーは２種以上併用してもよく、また、２個以上のエチレン性不飽和基を有する樹脂はバインダー全量に対して１０〜１００％含有することが好ましい。
【００７４】
これらのエチレン性不飽和基を有するモノマーの重合は、光ラジカル重合開始剤又は熱ラジカル重合開始剤の存在下、電離放射線の照射又は加熱により行うことができる。従って、エチレン性不飽和基を有するモノマー、光ラジカル重合開始剤又は熱ラジカル重合開始剤、および粒子、必要に応じて無機フィラー、塗布助剤、その他の添加剤、有機溶媒等を含有する塗布液を調製し、該塗布液を透明支持体上に塗布後、電離放射線又は熱による重合反応により硬化して防眩層を形成する。電離放射線硬化と熱硬化を合わせて行うことも好ましい。光及び熱重合開始剤としては市販の化合物を利用することができ、それらは、「最新ＵＶ硬化技術」（ｐ．１５９，発行人；高薄一弘，発行所；（株）技術情報協会，１９９１年発行）や、チバ・スペシャルティ・ケミカルズ（株）のカタログに記載されている。
【００７５】
本発明では、第二群の化合物として、硬化膜の硬化収縮低減のためには、以下で述べるエポキシ系化合物を用いることが好ましい。これらのエポキシ基を有するモノマー類としては、１分子中にエポキシ基を２基以上有するモノマーが好ましく、これらの例としては特開２００４−２６４５６３号、同２００４−２６４５６４号、同２００５−３７７３７号、同２００５−３７７３８号、同２００５−１４０８６２号、同２００５−１４０８６２号、同２００５−１４０８６３号、同２００２−３２２４３０号等の各公報に記載されているエポキシ系モノマー類が挙げられる。
【００７６】
エポキシ基を有するモノマー類は層を構成する全バインダーに対して２０〜１００質量％含有することが硬化収縮低減のために好ましく、３５〜１００質量％含有することがより好ましく、５０〜１００質量％含有することがさらに好ましい。
【００７７】
エポキシ系モノマー、化合物類を重合させるための、光の作用によってカチオンを発生させる光酸発生剤としては、トリアリールスルホニウム塩やジアリールヨードニウム塩などのイオン性の化合物やスルホン酸のニトロベンジルエステルなどの非イオン性の化合物等が挙げられ、有機エレクトロニクス材料研究会編、「イメージング用有機材料」ぶんしん出版社刊（１９９７）などに記載されている化合物等種々の公知の光酸発生剤が使用できる。この中で特に好ましくはスルホニウム塩もしくはヨードニウム塩であり、対イオンとしてはＰＦ６−、ＳｂＦ６−、ＡｓＦ６−、Ｂ（Ｃ６Ｆ５）４−などが好ましい。
【００７８】
防眩層の膜厚が３〜４０μｍの場合、防眩層の硬化収縮によるカールを防止するため、防眩層は、下記（Ａ１）および下記（Ａ２）の少なくとも一種から形成されたポリマー若しくはコポリマー、又は前記ポリマーとコポリマーの混合ポリマー成分から形成された層であることが好ましい。
【００７９】
（Ａ１）：  水酸基およびアクリロイル基の少なくとも一方の基を有するアルキル基を有するアルキルアクリレート；
（Ａ２）：  水酸基およびアクリロイル基の少なくとも一方の基を有するアルキル基を有するアルキルメタクリレート
【００８０】
これらの防眩層を形成する材料を用いた場合、例えば、３０ｍｍ以内にカール発生を防止することができる。前記カール発生の程度は、好ましくは２０ｍｍ以内、より好ましくは１０ｍｍ以内である。
【００８１】
前記（Ａ１）および前記（Ａ２）の前記アルキル基は、例えば、炭素数１〜１０のアルキル基であり、直鎖状であってもよいし、分枝状であってもよい。前記（Ａ１）および前記（Ａ２）成分としては、例えば、下記一般式（１）の繰り返し単位を含むポリマー、コポリマー若しくは前記ポリマーおよび前記コポリマーの混合物があげられる。
【００８２】
【化１】
2010085759.tif 000002
【００８３】
一般式（１）において、Ｒ１は、−Ｈまたは−ＣＨ３であり、Ｒ２は、−ＣＨ２ＣＨ２ＯＸまたは下記一般式（２）で表される基であり、前記Ｘは、−Ｈまたは下記一般式（３）で表されるアクリロイル基である。
【００８４】
【化２】
2010085759.tif 000003
【００８５】
一般式（２）において、Ｘは、−Ｈまたは下記一般式（３）で表されるアクリロイル基であり、前記Ｘは、同一であってもよいし、異なっていてもよい。
【００８６】
【化３】
2010085759.tif 000004
【００８７】
例えば、２，３−ジヒドロキシプロピルアクリレート、２，３−ジアクリロイルオキシプロピルアクリレート、２−ヒドロキシ−３−アクリロイルオキシプロピルアクリレート、２−アクリロイルオキシ−３−ヒドロキシプロピルアクリレート、２，３−ジヒドロキシプロピルメタクリレート、２，３−ジアクリロイルオキシプロピルメタクリレート、２−ヒドロキシ−３−アクリロイルオキシプロピルメタクリレート、２−アクリロイルオキシ−３−ヒドロキシプロピルメタクリレート、２−ヒドロキシエチルアクリレート、２−アクリロイルオキシエチルアクリレート、２−ヒドロキシエチルメタクリレートおよび２−アクリロイルオキシメタクリレートからなる群から選択される少なくとも一つのモノマーから形成されたポリマー、コポリマー若しくは前記ポリマーおよび前記コポリマーの混合物があげられる。
【００８８】
前記（Ａ１）および前記（Ａ２）の少なくとも一方から形成されたポリマー若しくはコポリマー又は前記ポリマーとコポリマーの混合ポリマー成分を含む層形成材料は、ウレタンアクリレートおよびウレタンメタクリレートの少なくとも一方と、ポリオールアクリレートおよびポリオールメタクリレートの少なくとも一方を混合して用いることが好ましい。
【００８９】
重合開始剤は、上記第一群又は第二群の化合物１００質量部に対して、重合開始剤総量で０．１〜１５質量部の範囲で使用することが好ましく、１〜１０質量部の範囲がより好ましい。
【００９０】
＜防眩層の高分子化合物＞
本発明の防眩層は、その他の高分子化合物を含有してもよい。高分子化合物を添加することで、硬化収縮を小さくしたり、塗布液の粘度調整を行うことができる。
【００９１】
高分子化合物は、塗布液に添加する時点で既に重合体を形成しており、該高分子化合物としては、例えばセルロースエステル類（例えば、セルローストリアセテート、セルロースジアセテート、セルロースプロピオネート、セルロースアセテートプロピオネート、セルロースアセテートブチレート、セルロースナイトレート等）、ウレタンアクリレート類、ポリエステルアクリレート類、（メタ）アクリル酸エステル類（例えば、メタクリル酸メチル／（メタ）アクリル酸メチル共重合体、メタクリル酸メチル／（メタ）アクリル酸エチル共重合体、メタクリル酸メチル／（メタ）アクリル酸ブチル共重合体、メタクリル酸メチル／スチレン共重合体、メタクリル酸メチル／（メタ）アクリル酸共重合体、ポリメタクリル酸メチル等）、ポリスチレン等の樹脂が好ましく用いられる。
【００９２】
高分子化合物は、硬化収縮への効果や塗布液の粘度増加効果の観点から、高分子化合物を含有する層に含む全バインダーに対して、好ましくは１〜５０質量％、より好ましくは５〜４０質量％の範囲で含有することが好ましい。また、高分子化合物の分子量は質量平均で０．３万〜４０万が好ましく、０．５万〜３０万がより好ましく、０．５万〜２０万がさらに好ましい。
【００９３】
＜防眩層の無機フィラー＞
本発明の防眩層には、上記の透光性粒子に加えて、屈折率の調整、膜強度の調整、硬化収縮減少、さらに低屈折率層を設けた場合の反射率低減の目的に応じて、無機フィラー使用することもできる。例えば、チタン、ジルコニウム、アルミニウム、インジウム、亜鉛、錫、アンチモンのうちより選ばれる少なくとも１種の金属元素を含有する酸化物からなり、一次粒子の平均粒径が、一般に０．２μｍ以下、好ましくは０．１μｍ以下、より好ましくは０．０６μｍ以下１ｎｍ以上である微細な高屈折率無機フィラーを含有することも好ましい。
【００９４】
透光性粒子との屈折率差を調整するために、マトリックスの屈折率を低くする必要が生じた場合は、無機フィラーとして、シリカ微粒子、中空シリカ微粒子等の微細な低屈折率無機フィラーを用いることができる。好ましい粒径は、前記の微細な高屈折率無機フィラーと同じである。
【００９５】
無機フィラーは、表面をシランカップリング処理又はチタンカップリング処理されることも好ましく、フィラー表面にバインダー種と反応できる官能基を有する表面処理剤が好ましく用いられる。
【００９６】
無機フィラーの添加量は、防眩層の全質量の１０〜９０質量％であることが好ましく、より好ましくは２０〜８０質量％であり、特に好ましくは３０〜７５質量％である。
【００９７】
なお、無機フィラーは、粒径が光の波長よりも十分短いために散乱が生じず、バインダーポリマーに該フィラーが分散した分散体は光学的に均一な物質の性質を有する。
【００９８】
＜防眩層の界面活性剤＞
本発明の防眩層では、特に塗布ムラ、乾燥ムラ、点欠陥等の面状均一性を確保するために、フッ素系、シリコーン系の何れかの界面活性剤、あるいはその両者を防眩層用の塗布組成物中に含有することが好ましい。特に、フッ素系の界面活性剤は、より少ない添加量において、本発明の防眩フィルムの塗布ムラ、乾燥ムラ、点欠陥等の面状故障を改良する効果が現れるため、好ましく用いられる。面状均一性を高めつつ、高速塗布適性を持たせることにより生産性を高めることが目的である。フッ素系の界面活性剤の好ましい例としては、例えば、特開２００７−１８８０７０号公報の段落番号００４９〜００７４に記載の化合物が挙げられる。
【００９９】
本発明の防眩層で用いられる界面活性剤（特に、フッ素系ポリマー）の好ましい添加量は、塗布液に対して０．００１〜５質量％の範囲であり、好ましくは０．００５〜３質量％の範囲であり、更に好ましくは０．０１〜１質量％の範囲である。界面活性剤の添加量が０．００１質量％以上で効果が十分であり、また５質量％以下とすることで、塗膜の乾燥が十分に行われ、塗膜としての良好な性能（例えば反射率、耐擦傷性）が得られる。
【０１００】
＜防眩層用塗布液の有機溶媒＞
防眩層を形成する塗布組成物には、有機溶媒を添加することができる。
【０１０１】
有機溶媒としては、例えばアルコール系では、メタノール、エタノール、ｎ−プロパノール、イソプロパノール、ｎ−ブタノール、イソブタノール、第二ブタノール、第三ブタノール、イソアミルアルコール、１−ペンタノール、ｎ−ヘキサノール、メチルアミルアルコール等、ケトン系では、メチルイソブチルケトン、メチルエチルケトン、ジエチルケトン、アセトン、シクロヘキサノン、ジアセトンアルコール等、エステル系では、酢酸メチル、酢酸エチル、酢酸ｎ−プロピル、酢酸イソプロピル、酢酸イソブチル、酢酸ｎ−ブチル、酢酸イソアミル、酢酸ｎ−アミル、プロピオン酸メチル、プロピオン酸エチル、酪酸メチル、酪酸エチル、酢酸メチル、乳酸メチル、乳酸エチル等、エーテル、アセタール系では、１，４ジオキサン、テトラヒドロフラン、２−メチルフラン、テトラヒドロピラン、ジエチルアセタール等、炭化水素系では、ヘキサン、ヘプタン、オクタン、イソオクタン、リグロイン、シクロヘキサン、メチルシクロヘキサン、トルエン、キシレン、エチルベンゼン、スチレン、ジビニルベンゼン等、ハロゲン炭化水素系では、四塩化炭素、クロロホルム、塩化メチレン、塩化エチレン、１，１，１−トリクロルエタン、１，１，２−トリクロルエタン、トリクロルエチレン、テトラクロルエチレン、１，１，１，２−テトラクロルエタン等、多価アルコールおよびその誘導体系では、エチレングリコール、エチレングリコールモノメチルエーテル、エチレングリコールモノエチルエーテル、エチレングリコールモノアセテート、ジエチレングリコール、プロピレングリコール、ジプロピレングリコール、ブタンジオール、ヘキシレングリコール、１，５−ペンタンジオール、グリセリンモノアセテート、グリセリンエーテル類、１，２，６−ヘキサントリオール等、脂肪酸系では、蟻酸、酢酸、プロピオン酸、絡酸、イソ絡酸、イソ吉草酸、乳酸等、窒素化合物系では、ホルムアミド、Ｎ，Ｎ−ジメチルホルムアミド、アセトアミド、アセトニトリル等、イオウ化合物系では、ジメチルスルホキシド等、が挙げられる。
【０１０２】
有機溶媒の中でメチルイソブチルケトン、メチルエチルケトン、シクロヘキサノン、アセトン、トルエン、キシレン、酢酸エチル、１−ペンタノール等が特に好ましい。また、有機溶媒には、凝集性制御の目的でアルコール、多価アルコール系の溶媒を適宜混合して用いてもよい。これらの有機溶媒は、単独でも混合して用いてもよく、塗布組成物中に有機溶媒総量として、２０質量％〜９０質量％含有することが好ましく、３０質量％〜８０質量％含有することがより好ましく、４０質量％〜７０質量％含有することが最も好ましい。防眩層の表面形状の安定化のためには、沸点が１００℃未満の溶媒と沸点が１００℃以上の溶媒を併用することが好ましい。
【０１０３】
＜防眩層の硬化＞
防眩層は、塗布液を支持体に塗布後、光照射、電子線ビーム照射、加熱処理などを実施して、架橋又は重合反応させて形成できる。紫外線照射の場合、超高圧水銀灯、高圧水銀灯、低圧水銀灯、カーボンアーク、キセノンアーク、メタルハライドランプ等の光線から発する紫外線等が利用できる。紫外線による硬化は、窒素パージ等で酸素濃度が４体積％以下、更に好ましくは２体積％以下、最も好ましくは０．５体積％以下の雰囲気下で硬化することが好ましい。
【０１０４】
以下に、防眩層以外の層について説明する。
【０１０５】
＜低屈折率層＞
本発明の防眩フィルムでは、反射率を低減するため、低屈折率層を有することが好ましい。低屈折率層の屈折率は、１．２０〜１．４６であることが好ましく、１．２５〜１．４６であることがより好ましく、１．３０〜１．４０であることが特に好ましい。低屈折率層の厚さは、５０〜２００ｎｍであることが好ましく、７０〜１００ｎｍであることがさらに好ましい。低屈折率層のヘイズは、３％以下であることが好ましく、２％以下であることがさらに好ましく、１％以下であることが最も好ましい。
【０１０６】
好ましい硬化物組成の態様としては、
（１）架橋性若しくは重合性の官能基を有する含フッ素ポリマーを含有する組成物、
（２）含フッ素のオルガノシラン材料の加水分解縮合物を主成分とする組成物、
（３）２個以上のエチレン性不飽和基を有するモノマーと中空構造を有する無機微粒子を含有する組成物、
が挙げられる。
【０１０７】
（１）架橋性若しくは重合性の官能基を有する含フッ素化合物
架橋性または重合性の官能基を有する含フッ素化合物としては、含フッ素モノマーと架橋性または重合性の官能基を有するモノマーの共重合体を挙げることができる。これら含フッ素ポリマーの具体例は、特開２００３−２２２７０２号公報、特開２００３−１８３３２２号公報等に記載されている。
【０１０８】
上記のポリマーに対しては特開２０００−１７０２８号公報に記載のごとく適宜重合性不飽和基を有する硬化剤を併用してもよい。また、特開２００２−１４５９５２号公報に記載のごとく含フッ素の多官能の重合性不飽和基を有する化合物との併用も好ましい。多官能の重合性不飽和基を有する化合物の例としては、上記の２個以上のエチレン性不飽和基を有するモノマーを挙げることができる。また、特開２００４−１７０９０１号公報に記載のオルガノランの加水分解縮合物も好ましく、特に（メタ）アクリロイル基を含有するオルガノシランの加水分解縮合物が好ましい。これら化合物は、特にポリマー本体に重合性不飽和基を有する化合物を用いた場合に耐擦傷性改良に対する併用効果が大きく好ましい。
【０１０９】
ポリマー自身が単独で十分な硬化性を有しない場合には、架橋性化合物を配合することにより、必要な硬化性を付与することができる。例えばポリマー本体に水酸基含有する場合には、各種アミノ化合物を硬化剤として用いることが好ましい。架橋性化合物として用いられるアミノ化合物は、例えば、ヒドロキシアルキルアミノ基及びアルコキシアルキルアミノ基のいずれか一方又は両方を合計で２個以上含有する化合物であり、具体的には、例えば、メラミン系化合物、尿素系化合物、ベンゾグアナミン系化合物、グリコールウリル系化合物等を挙げることができる。これら化合物の硬化には、有機酸又はその塩を用いるのが好ましい。
【０１１０】
（２）含フッ素のオルガノシラン材料の加水分解縮合物
含フッ素のオルガノシラン化合物の加水分解縮合物を主成分とする組成物も屈折率が低く、塗膜表面の硬度が高く好ましい。フッ素化アルキル基に対して片末端又は両末端に加水分解性のシラノールを含有する化合物とテトラアルコキシシランの縮合物が好ましい。具体的組成物は、特開２００２−２６５８６６号公報、特開２００２−３１７１５２号公報に記載されている。
【０１１１】
（３）２個以上のエチレン性不飽和基を有するモノマーと中空構造を有する無機微粒子を含有する組成物
更に別の好ましい態様として、低屈折率の粒子とバインダーからなる低屈折率層が挙げられる。低屈折率粒子としては、有機でも無機でも良いが、内部に空孔を有する粒子が好ましい。中空粒子の具体例は、特開２００２−７９６１６号公報に記載のシリカ系粒子に記載されている。粒子屈折率は１．１５〜１．４０が好ましく、１．２０〜１．３０が更に好ましい。バインダーとしては、上記防眩層の頁で述べた二個以上のエチレン性不飽和基を有するモノマーを挙げることができる。
【０１１２】
本発明の低屈折率層には、上記の防眩層の頁で述べた重合開始剤を添加することが好ましい。ラジカル重合性化合物を含有する場合には、該化合物に対して１〜１０質量％、好ましくは１〜５質量％の重合開始剤を使用できる。
【０１１３】
本発明の低屈折率層には、無機粒子を併用することができる。耐擦傷性を付与するために、低屈折率層の厚みの１５％〜１５０％、好ましくは３０％〜１００％、更に好ましくは４５％〜６０％の粒径を有する微粒子を使用することができる。
【０１１４】
本発明の低屈折率層には、防汚性、耐水性、耐薬品性、滑り性等の特性を付与する目的で、公知のポリシロキサン系あるいはフッ素系の防汚剤、滑り剤等を適宜添加することができる。
【０１１５】
本発明において、低屈折率層等を設けた反射防止フィルムの好ましい積分反射率は、３．０％以下が好ましく、更に好ましくは２．０％以下であり、最も好ましくは１．５％以下０．３％以上である。積分反射率を下げることで防眩フィルムの表面での光散乱を小さくしても十分な防眩性が得られるため、黒締まりに優れた反射防止フィルムが得られる。
【０１１６】
＜高屈折率層、中屈折率層＞
本発明の反射防止フィルムは、反射防止性を高めるために、高屈折率層を有すことが好ましく、さらに中屈折率層を設けることが好ましい。
以下、本明細書では、この高屈折率層と中屈折率層を高屈折率層と総称して呼ぶことがある。なお、本発明において、高屈折率層、中屈折率層、低屈折率層の「高」、「中」、「低」とは層相互の相対的な屈折率の大小関係を表す。また、支持体との関係で言えば屈性率は、支持体＞低屈折率層、高屈折率層＞支持体の関係を満たすことが好ましい。
また、本発明においては、前記中屈折率層は、防眩層よりも屈折率が高く、高屈折率層よりも屈折率の低い層であり、前記防眩層と前記高屈折率層との間に設けられているのが好ましい。
また、本明細書では高屈折率層、中屈折率層、低屈折率層を反射防止層と総称して呼ぶことがある。
【０１１７】
防眩層の上に高屈折率層、低屈折率層を構築して、反射防止フィルムを作製するためには、高屈折率層の屈折率は１．５５〜２．３０であることが好ましく、より好ましくは１．５５〜２．００、更に好ましくは、１．５５〜１．７０である。
【０１１８】
支持体から近い順に中屈折率層、高屈折率層、低屈折率層を塗設し、反射防止フィルムを作成する場合、高屈折率層の屈折率は、１．６０〜２．３０であることが好ましく、１．６５〜２．２０であることがさらに好ましい。中屈折率層の屈折率は、低屈折率層の屈折率と高屈折率層の屈折率との間の値となるように調整する。中屈折率層の屈折率は、１．５５〜１．８０であることが好ましく、１．６０〜１．７０であることがさらに好ましい。
【０１１９】
本発明に用いる高屈折率層および中屈折率層は屈折率調整、防眩層上への塗布性を良くするために無機微粒子を含有することが好ましく、分散媒体中に無機粒子を分散した分散液に、好ましくは、さらにマトリックス形成に必要なバインダー前駆体（例えば、後述する電離放射線硬化性の多官能モノマーや多官能オリゴマーなど）、光重合開始剤等を加えて高屈折率層および中屈折率層形成用の塗布組成物とし、透明支持体上に高屈折率層および中屈折率層形成用の塗布組成物を塗布して、電離放射線硬化性化合物（例えば、多官能モノマーや多官能オリゴマーなど）の架橋反応又は重合反応により硬化させて形成することが好ましい。
【０１２０】
高屈折率層および中屈折率層に用いられるバインダー前駆体としては、上記の（重合性の不飽和結合を有する化合物）として記載した化合物を好ましく用いることができる。これらの化合物は２種以上を併用しても良い。
【０１２１】
高屈折率層および中屈折率層のバインダー前駆体は、該層の塗布組成物の固形分量に対して、５〜８０質量％添加するのが好ましい。
【０１２２】
高屈折率層および中屈折率層における無機微粒子の含有量は、高屈折率層または中屈折率層の固形分全量に対し３０〜９０質量％であることが好ましく、より好ましくは４０〜８０質量％、特に好ましくは５０〜７５質量％である。無機微粒子は各層内で二種類以上を併用してもよい。
高屈折率層および中屈折率層には、芳香環を含む電離放射線硬化性化合物、フッ素以外のハロゲン化元素（例えば、Ｂｒ，Ｉ，Ｃｌ等）を含む電離放射線硬化性化合物、Ｓ，Ｎ，Ｐ等の原子を含む電離放射線硬化性化合物などの架橋又は重合反応で得られるバインダー前駆体も好ましく用いることができる。
【０１２３】
（無機微粒子）
本発明においては屈折率調整、防眩層上へ塗布した際の膜厚均一性改良、ハジキの改良、硬度などの物理特性、反射率、散乱性などの光学特性向上のため、各種無機微粒子を用いることができる。高屈折率層、中屈折率層への無機微粒子の添加量は、各層の固形分中３０質量％以上であることが好ましく、４０質量％以上であることがさらに好ましく、５０質量％以上であることが最も好ましい。粒子添加量が３０質量％以下であると防眩層上においてハジキの発生や膜厚均一性が悪化するため好ましくない。
無機微粒子としては、珪素、ジルコニウム、チタン、アルミニウム、インジウム、亜鉛、錫、アンチモンのうちより選ばれる少なくとも一つの金属の酸化物、具体例としては、ＳｉＯ２、ＺｒＯ２、ＴｉＯ２、Ａｌ２Ｏ３、Ｉｎ２Ｏ３、ＺｎＯ、ＳｎＯ２、Ｓｂ２Ｏ３、ＩＴＯ、ＡＴＯ等が挙げられる。すなわち、本発明においては、前記高屈折率層及び前記中屈折率層が、Ｓｉ、Ａｌ、Ｔｉ、Ｚｒ、Ｓｂ、Ｚｎ、Ｓｎ、Ｉｎから選ばれる少なくとも１種の金属の酸化物微粒子を含有するのが好ましい。また、前記無機微粒子としては、その他ＢａＳＯ４、ＣａＣＯ３、タルクおよびカオリンなどを用いることもできる。
高屈折率層や中屈折率層を形成するに際しては、屈折率の高い無機微粒子を前記バインダー前駆体と共に、開始剤、有機置換されたケイ素化合物を溶媒中に分散した塗布組成物の硬化物が好ましい。
この場合の無機微粒子としては、屈折率の観点から、特にＺｒＯ２、ＴｉＯ２が好ましく用いられる。
【０１２４】
上記ＴｉＯ２の粒子としては、コバルト、アルミニウム、ジルコニウムから選ばれる少なくとも１つの元素を含有するＴｉＯ２を主成分とする無機粒子が特に好ましい。主成分とは、粒子を構成する成分の中で最も含有量（質量％）が多い成分を意味する。
本発明におけるＴｉＯ２を主成分とする粒子は、屈折率が１．９０〜２．８０であることが好ましく、２．１０〜２．８０であることがさらに好ましく、２．２０〜２．８０であることが最も好ましい。
【０１２５】
ＴｉＯ２を主成分とする粒子の結晶構造は、ルチル、ルチル／アナターゼの混晶、アナターゼ、アモルファス構造が主成分であることが好ましく、特にルチル構造が主成分であることが好ましい。主成分とは、粒子を構成する成分の中で最も含有量（質量％）が多い成分を意味する。
【０１２６】
ＴｉＯ２を主成分とする粒子に、Ｃｏ（コバルト）、Ａｌ（アルミニウム）及びＺｒ（ジルコニウム）から選ばれる少なくとも１つの元素を含有することで、ＴｉＯ２が有する光触媒活性を抑えることができ、本発明のフィルムの耐候性を改良することができる。
特に、好ましい元素はＣｏ（コバルト）である。また、２種類以上を併用することも好ましい。
本発明のＴｉＯ２を主成分とする無機粒子は、表面処理により特開２００１−１６６１０４号公報記載のごとく、コア／シェル構造を有していても良い。
【０１２７】
本発明に使用する無機微粒子の粒径は、分散媒体中でなるべく微細化されていることが好ましく、質量平均径は１〜２００ｎｍである。好ましくは５〜１５０ｎｍであり、さらに好ましくは１０〜１００ｎｍ、特に好ましくは１０〜８０ｎｍである。無機微粒子を１００ｎｍ以下に微細化することで透明性を損なわないフィルムを形成できる。無機微粒子の粒子径は、光散乱法や電子顕微鏡写真により測定できる。
【０１２８】
無機微粒子の比表面積は、１０〜４００ｍ２／ｇであることが好ましく、２０〜２００ｍ２／ｇであることがさらに好ましく、３０〜１５０ｍ２／ｇであることが最も好ましい。
【０１２９】
本発明に使用する無機微粒子は分散媒体中に分散物として、各層形成用の塗布液に添加することが好ましい。
無機微粒子の分散媒体は、沸点が６０〜１７０℃の液体を用いることが好ましい。分散媒体の例には、水、アルコール（例、メタノール、エタノール、イソプロパノール、ブタノール、ベンジルアルコール）、ケトン（例、アセトン、メチルエチルケトン、メチルイソブチルケトン、シクロヘキサノン）、エステル（例、酢酸メチル、酢酸エチル、酢酸プロピル、酢酸ブチル、蟻酸メチル、蟻酸エチル、蟻酸プロピル、蟻酸ブチル）、脂肪族炭化水素（例、ヘキサン、シクロヘキサン）、ハロゲン化炭化水素（例、メチレンクロライド、クロロホルム、四塩化炭素）、芳香族炭化水素（例、ベンゼン、トルエン、キシレン）、アミド（例、ジメチルホルムアミド、ジメチルアセトアミド、ｎ-メチルピロリドン）、エーテル（例、ジエチルエーテル、ジオキサン、テトラハイドロフラン）、エーテル アルコール（例、１-メトキシ-２-プロパノール）が含まれる。トルエン、キシレン、メチルエチルケトン、メチルイソブチルケトン、シクロヘキサノンおよびブタノールが特に好ましい。
特に好ましい分散媒体は、メチルエチルケトン、メチルイソブチルケトン、シクロヘキサノンである。
【０１３０】
無機微粒子は、分散機を用いて分散する。分散機の例には、サンドグラインダーミル（例、ピン付きビーズミル）、高速インペラーミル、ペッブルミル、ローラーミル、アトライターおよびコロイドミルが含まれる。サンドグラインダーミルおよび高速インペラーミルが特に好ましい。また、予備分散処理を実施してもよい。予備分散処理に用いる分散機の例には、ボールミル、三本ロールミル、ニーダーおよびエクストルーダーが含まれる。
【０１３１】
（導電性粒子）
本発明の反射防止フィルムには導電性を付与するために、各種の導電性粒子を用いることができる。
導電性粒子は、金属の酸化物または窒化物から形成することが好ましい。金属の酸化物または窒化物の例には、酸化錫、酸化インジウム、酸化亜鉛および窒化チタンが含まれる。酸化錫および酸化インジウムが特に好ましい。導電性無機粒子は、これらの金属の酸化物または窒化物を主成分とし、さらに他の元素を含むことができる。主成分とは、粒子を構成する成分の中で最も含有量（質量％）が多い成分を意味する。他の元素の例には、Ｔｉ、Ｚｒ、Ｓｎ、Ｓｂ、Ｃｕ、Ｆｅ、Ｍｎ、Ｐｂ、Ｃｄ、Ａｓ、Ｃｒ、Ｈｇ、Ｚｎ、Ａｌ、Ｍｇ、Ｓｉ、Ｐ、Ｓ、Ｂ、Ｎｂ、Ｉｎ、Ｖおよびハロゲン原子が含まれる。酸化錫および酸化インジウムの導電性を高めるために、Ｓｂ、Ｐ、Ｂ、Ｎｂ、Ｉｎ、Ｖおよびハロゲン原子を添加することが好ましい。Ｓｂを含有する酸化錫（ＡＴＯ）およびＳｎを含有する酸化インジウム（ＩＴＯ）が特に好ましい。ＡＴＯ中のＳｂの割合は、３〜２０質量％であることが好ましい。ＩＴＯ中のＳｎの割合は、５〜２０質量％であることが好ましい。
【０１３２】
導電性無機粒子を表面処理してもよい。表面処理は、無機化合物または有機化合物を用いて実施する。表面処理に用いる無機化合物の例には、アルミナおよびシリカが含まれる。シリカ処理が特に好ましい。表面処理に用いる有機化合物の例には、ポリオール、アルカノールアミン、ステアリン酸、シランカップリング剤およびチタネートカップリング剤が含まれる。シランカップリング剤が最も好ましい。二種類以上の表面処理を組み合わせて実施してもよい。
導電性無機粒子の形状は、米粒状、球形状、立方体状、紡錘形状あるいは不定形状であることが好ましい。また、二種類以上の導電性粒子を特定の層内あるいはフィルムとして併用してもよい。
導電性無機粒子は、分散物の状態で帯電防止層の形成に使用することができる。
【０１３３】
高屈折率層および中屈折率層の膜厚は用途により適切に設計することができる。高屈折率層および中屈折率層を光学干渉層として用いる場合、３０〜２００ｎｍが好ましく、より好ましくは５０〜１７０ｎｍ、特に好ましくは６０〜１５０ｎｍである。
【０１３４】
高屈折率層および中屈折率層のヘイズは、防眩機能を付与する粒子を含有しない場合、低いほど好ましい。５％以下であることが好ましく、さらに好ましくは３％以下、特に好ましくは１％以下である。
高屈折率層および中屈折率層は、前記支持体上に直接、又は、他の層を介して構築することが好ましい。
【０１３５】
本発明の高屈折率層および中屈折率層では、塗布ムラ、乾燥ムラ、点欠陥等の面状均一性を確保するために、フッ素系、シリコーン系の何れかの界面活性剤、あるいはその両者を防眩層用の塗布組成物中に含有することが好ましい。界面活性剤としては、前記防眩層に記載の界面活性剤を用いることができる。
【０１３６】
＜透明支持体＞
本発明の防眩フィルムの透明支持体としては、プラスチックフィルムを用いることが好ましい。プラスチックフィルムを形成するポリマーとしては、セルロースアシレート（例、トリアセチルセルロース、ジアセチルセルロース、代表的には富士フイルム社製ＴＡＣ−ＴＤ８０Ｕ，ＴＤ８０ＵＦなど）、ポリアミド、ポリカーボネート、ポリエステル（例、ポリエチレンテレフタレート、ポリエチレンナフタレート）、ポリスチレン、ポリオレフィン、ノルボルネン系樹脂（アートン：商品名、ＪＳＲ社製）、非晶質ポリオレフィン（ゼオネックス：商品名、日本ゼオン社製）、（メタ）アクリル系樹脂（アクリペットＶＲＬ２０Ａ：商品名、三菱レイヨン社製、特開２００４−７０２９６号公報や特開２００６−１７１４６４号公報記載の環構造含有アクリル系樹脂）などが挙げられる。このうちトリアセチルセルロース、ポリエチレンテレフタレート、ポリエチレンナフタレート、が好ましく、特にトリアセチルセルロースが好ましい。
【０１３７】
本発明の防眩フィルムまたは反射防止フィルムを液晶表示装置に用いる場合、片面に粘着層を設ける等してディスプレイの最表面に配置する。また、本発明の防眩フィルムまたは反射防止フィルムと偏光板を組み合わせてもよい。該透明支持体がトリアセチルセルロースの場合は偏光板の偏光層を保護する保護フィルムとしてトリアセチルセルロースが用いられるため、本発明の防眩フィルムまたは反射防止フィルムをそのまま保護フィルムに用いることがコストの上では好ましい。
【０１３８】
本発明の防眩フィルムまたは反射防止フィルムは、片面に粘着層を設ける等してディスプレイの最表面に配置したり、そのまま偏光板用保護フィルムとして使用される場合には、十分に接着させるためには透明支持体上に最外層を形成した後、鹸化処理を実施することが好ましい。鹸化処理は、公知の手法、例えば、アルカリ液の中に該フィルムを適切な時間浸漬して実施される。アルカリ液に浸漬した後は、該フィルムの中にアルカリ成分が残留しないように、水で十分に水洗したり、希薄な酸に浸漬してアルカリ成分を中和することが好ましい。
鹸化処理することにより、最外層を有する側とは反対側の透明支持体の表面が親水化される。
【０１３９】
＜塗布方式＞
本発明の防眩フィルムまたは反射防止フィルムは以下の方法で形成することができるが、この方法に制限されない。まず、各層を形成するための成分を含有した塗布液が調製される。次に、諸機能層を形成するための塗布液をディップコート法、エアーナイフコート法、カーテンコート法、ローラーコート法、ワイヤーバーコート法、グラビアコート法やダイコート法により透明支持体上に塗布し、加熱・乾燥するが、マイクログラビアコート法、ワイヤーバーコート法、ダイコート法（米国特許第２６８１２９４号明細書、特開２００６−１２２８８９号公報参照）がより好ましく、ダイコート法が特に好ましい。
【０１４０】
その後、光照射あるいは加熱して、機能層を形成するモノマーを重合して硬化する。これにより機能層が形成される。ここで必要であれば、機能層を複数層とすることができる。
【０１４１】
次に、同様にして低屈折率層を形成するための塗布液を機能層上に塗布し、光照射あるいは加熱し（紫外線など電離放射線を照射、好ましくは加熱下で電離放射線を照射することにより硬化させ、）低屈折率層が形成される。このようにして本発明の反射防止フィルムが得られる。
【０１４２】
＜偏光板＞
偏光板は、偏光膜の表側および裏側の両面を保護する２枚の保護フィルムで主に構成される。本発明の防眩フィルムまたは反射防止フィルムは、偏光膜を両面から挟む２枚の保護フィルムのうち少なくとも１枚に用いることが好ましい。本発明の防眩フィルムまたは反射防止フィルムが保護フィルムを兼ねることで、偏光板の製造コストを低減できる。また、本発明の防眩フィルムまたは反射防止フィルムを最表層に使用することにより、外光の映り込み等が防止され、耐傷性、防汚性等も優れた偏光板とすることができる。
【０１４３】
親水化された表面は、ポリビニルアルコールを主成分とする偏光膜との接着性を改良するのに特に有効である。また、親水化された表面は、空気中の塵埃が付着しにくくなるため、偏光膜と接着させる際に偏光膜と防眩フィルムの間に塵埃が入りにくく、塵埃による点欠陥を防止するのに有効である。
【０１４４】
鹸化処理は、最外層を有する側とは反対側の透明支持体の表面の水に対する接触角が４０゜以下になるように実施することが好ましい。更に好ましくは３０゜以下、特に好ましくは２０゜以下である。
【０１４５】
＜画像表示装置＞
本発明の防眩フィルムまたは反射防止フィルムは、液晶表示装置（ＬＣＤ）、プラズマディスプレイパネル（ＰＤＰ）、エレクトロルミネッセンスディスプレイ（ＥＬＤ）や陰極管表示装置（ＣＲＴ）、表面電界ディスプレイ（ＳＥＤ）のような画像表示装置に適用することができる。特に好ましくは液晶表示装置（ＬＣＤ）に用いられる。本発明の防眩フィルムまたは反射防止フィルムは透明支持体を有しているので、透明支持体側を画像表示装置の画像表示面に接着して用いられる。
【０１４６】
本発明の防眩フィルムまたは反射防止フィルムは、偏光膜の表面保護フィルムの片側として用いた場合、ツイステットネマチック（ＴＮ）、スーパーツイステットネマチック（ＳＴＮ）、バーティカルアライメント（ＶＡ）、インプレインスイッチング（ＩＰＳ）、オプティカリーコンペンセイテットベンドセル（ＯＣＢ）等のモードの透過型、反射型、または半透過型の液晶表示装置に好ましく用いることができる。
【実施例】
【０１４７】
本発明を詳細に説明するために、以下に実施例を挙げて説明するが、本発明はこれらに限定されるものではない。なお、特別の断りの無い限り、「部」及び「％」は質量基準である。
【０１４８】
表１に防眩層用塗布液１〜１０の組成を示す。防眩層用塗布液各々について、表1の組成で調整後、孔径３０μｍのポリプロピレン製フィルターでろ過して塗布液を調製した。なお、表１の数値は質量％である。
【０１４９】
それぞれ使用した化合物を以下に示す。
ＰＥＴ−３０：ペンタエリスリトールトリアクリレート、ペンタエリスリトールテトラアクリレートの混合物［日本化薬（株）製］；
ビスコートＶ−３６０：ＥＯ変性したトリメチロールプロパントリアクリレート[大阪有機化学製]
粒子分散物：下記の粒子をポリトロン分散機にて１００００ｒｐｍで２０分間分散したＭＩＢＫ分散液
粒子Ａ：８μｍ架橋アクリル粒子：平均粒径８．０μｍ（屈折率１．５００）
粒子Ｂ：１０μｍ架橋アクリル粒子：平均粒径１０．０μｍ（屈折率１．５００）
粒子Ｃ：１２μｍ架橋アクリル粒子：平均粒径１２．０μｍ（屈折率１．５００）
粒子Ｄ：５μｍ架橋アクリル・スチレン粒子：平均粒径５．０μｍ（コア粒子の屈折率１．５５５、シェル層の組成架橋ポリメチルメタクリレート（屈折率１．５００）シェル層厚み１００ｎｍ）
粒子Ｅ：８μｍ架橋アクリル・スチレン粒子：平均粒径８．０μｍ（コア粒子の屈折率１．５５５、シェル層の組成架橋ポリメチルメタクリレート（屈折率１．５００）シェル層厚み１００ｎｍ）
粒子Ｆ：５μｍ架橋アクリル・スチレン粒子：平均粒径５．０μｍ（屈折率１．５５５）
粒子Ｇ：６μｍ架橋アクリル・スチレン粒子：平均粒径６．０μｍ（コア粒子の屈折率１．５５５、シェル層の組成架橋ポリメチルメタクリレート（屈折率１．５００）シェル層厚み１００ｎｍ）
イルガキュア１２７：重合開始剤[チバ・スペシャルティ・ケミカルズ（株）製]；
ＣＡＢ：セルロースアセテートブチレート；
【０１５０】
ＳＰ−１３：フッ素系の界面活性剤（ＭＥＫの１０質量％溶液として溶解した後に使用した。）
【０１５１】
【化４】
2010085759.tif 000005
【０１５２】
（中屈折率層用塗布液Ａの調製）
ＺｒＯ２微粒子含有ハードコート剤（デソライトＺ７４０４［屈折率１．７２、固形分濃度：６０質量％、酸化ジルコニウム微粒子含量：７０質量％（対固形分）、酸化ジルコニウム微粒子の平均粒子径：約２０ｎｍ、溶剤組成：ＭＩＢＫ／ＭＥＫ＝９／１、ＪＳＲ（株）製］）１０．０質量部に、ジペンタエリスリトールペンタアクリレートとジペンタエリスリトールヘキサアクリレートの混合物（ＤＰＨＡ）３．０質量部、光重合開始剤（イルガキュア１８４、チバ・スペシャルティ・ケミカルズ（株）製）０．１質量部、メチルイソブチルケトン８６．９質量部を添加して攪拌し、さらにＳＰ−１３を０．１質量部添加し、十分に攪拌ののち、孔径０．４μｍのポリプロピレン製フィルターで濾過して中屈折率層用塗布液Ａを調製した。
【０１５３】
（高屈折率層用塗布液Ａの調製）
ＺｒＯ２微粒子含有ハードコート剤（デソライトＺ７４０４［屈折率１．７２、固形分濃度：６０質量％、酸化ジルコニウム微粒子含量：７０質量％（対固形分）、酸化ジルコニウム微粒子の平均粒子径：約２０ｎｍ、溶剤組成：ＭＩＢＫ／ＭＥＫ＝９／１、ＪＳＲ（株）製］）１５．０質量部に、メチルイソブチルケトン８５．０質量部を添加して攪拌した。孔径０．４μｍのポリプロピレン製フィルターで濾過して高屈折率層用塗布液Ａを調製した。
【０１５４】
（低屈折率層用塗布液Ａの調製）
（中空シリカ粒子分散液の調製）
中空シリカ粒子微粒子ゾル（イソプロピルアルコールシリカゾル、触媒化成工業（株）製ＣＳ６０−ＩＰＡ、平均粒子径６０ｎｍ、シエル厚み１０ｎｍ、シリカ濃度２０％、シリカ粒子の屈折率１．３１）５００質量部に、アクリロイルオキシプロピルトリメトキシシラン２０質量部、およびジイソプロポキシアルミニウムエチルアセテート１．５質量部加え混合した後に、イオン交換水９質量部を加えた。６０℃で８時間反応させた後に室温まで冷却し、アセチルアセトン１．８質量部を添加し、分散液を得た。その後、シリカの含率がほぼ一定になるようにシクロヘキサノンを添加しながら、圧力３０Ｔｏｒｒで減圧蒸留による溶媒置換を行い、最後に濃度調整により固形分濃度１８．２％の分散液を得た。得られた分散液のＩＰＡ残存量をガスクロマトグラフィーで分析したところ０．５％以下であった。
【０１５５】
得られた中空シリカ粒子分散液を用いて下記組成の低屈折率層用塗布液Ａを調製した。
【０１５６】
低屈折率層用塗布液Ａの組成
ＤＰＨＡ                                          １．０質量部
Ｐ−１                                            １．６質量部
中空シリカ粒子分散液（１８．２％）              ２６．４質量部
ＲＭＳ−０３３                                    ０．４質量部
イルガキュア９０７                                ０．３質量部
Ｍ−１                                            １．９質量部
ＭＥＫ                                        １６８．４質量部
【０１５７】
「Ｐ−１」：特開２００４−４５４６２号公報に記載の含フッ素共重合体Ｐ−３（質量平均分子量約５００００）
ＤＰＨＡ：ジペンタエリスリトールペンタアクリレートとジペンタエリスリトールヘキサアクリレートの混合物、日本化薬（株）製
イルガキュア９０７：重合開始剤（日本チバガイギー（株）製）
Ｍ−１：含フッ素多官能アクリレート
【０１５８】
【化５】
2010085759.tif 000006
【０１５９】
ＲＭＳ−０３３：メタクリロキシ変性シリコーン（Ｇｅｌｅｓｔ(株)製）
【０１６０】
［実施例１］
防眩フィルム試料１０１〜１１２の作製
【０１６１】
（１）防眩層の塗設
８０μｍの厚さのトリアセチルセルロースフィルム（ＴＡＣ−ＴＤ８０Ｕ、富士フイルム（株）製）をロール形態で巻き出して、表２に示す防眩層用塗布液を使用し特開２００６−１２２８８９号公報実施例１記載のスロットダイを用いたダイコート法で、搬送速度３０ｍ／分の条件で塗布し、６０℃で１５０秒乾燥の後、さらに窒素パージ下酸素濃度約０．１％で１６０Ｗ／ｃｍの空冷メタルハライドランプ（アイグラフィックス（株）製）を用いて、照度４００ｍＷ／ｃｍ2、照射量１００ｍＪ／ｃｍ2の紫外線を照射して塗布層を硬化させ巻き取った。各防眩層の膜厚は表２の値になるように塗布量を調整し、表２に示す試料１０１〜１１２を作製した。
【０１６２】
以上の防眩層１０１〜１１２の上に、中屈折率層用塗布液Ａ、高屈折率層用塗布液Ａ、低屈折率層用塗布液Ａを、スロットルダイを有するコーターを用いて直接押し出してそれぞれ厚さが６０ｎｍ、１１１ｎｍ、８９ｎｍになるように塗布した。搬送速度３０ｍ／分の条件で塗布し、９０℃で７５秒乾燥の後、窒素パージ下酸素濃度０．０１〜０．１％で２４０Ｗ／ｃｍの空冷メタルハライドランプ（アイグラフィックス（株）製）を用いて、照度４００ｍＷ／ｃｍ２、照射量２４０ｍＪ／ｃｍ２の紫外線を照射し、試料１０１〜１１２を作製した。各層の塗布液量はＰＥＴフィルム上に同液を塗布した際に所望の膜厚になる液量をそのまま防眩層上にも適用した。ＰＥＴフィルム上の膜厚は反射分光膜厚計“ＦＥ−３０００”（大塚電子（株）製）を用いて算出した。なお、各層の屈折率は各層の塗布液を約４μｍの厚みになるようにガラス板に塗布し、アッベ屈折率計（アタゴ（株）製）にて測定した結果、それぞれ１．６２、１．７２、１．３６であった。
【０１６３】
（防眩性反射防止フィルムの鹸化処理）
塗設後、前記試料について、以下の処理を行った。１．５ｍｏｌ／Ｌの水酸化ナトリウム水溶液を調製し、５５℃に保温した。０．０１ｍｏｌ／Ｌの希硫酸水溶液を調製し、３５℃に保温した。作製した防眩性反射防止フィルムを上記の水酸化ナトリウム水溶液に２分間浸漬した後、水に浸漬し水酸化ナトリウム水溶液を十分に洗い流した。次いで、上記の希硫酸水溶液に１分間浸漬した後、水に浸漬し希硫酸水溶液を十分に洗い流した。最後に試料を１２０℃で充分に乾燥させた。このようにして、鹸化処理済み反射防止フィルム（試料１０１〜１１２）を作製した。
【０１６４】
（偏光板の作製）
１．５ｍｏｌ／Ｌ、５５℃のＮａＯＨ水溶液中に２分間浸漬したあと中和、水洗した、８０μｍの厚さのトリアセチルセルロースフィルム（ＴＡＣ−ＴＤ８０Ｕ、富士フイルム（株）製）と、鹸化処理済み反射防止フィルム（試料１０１〜１１２）の各々のフィルムに、ポリビニルアルコールにヨウ素を吸着させ、延伸して作製した偏光膜の両面を接着、保護して偏光板を作製した。
【０１６５】
（反射防止フィルムの評価）
以下の方法により反射防止フィルムの諸特性の評価を行った。結果を表３に示す。
【０１６６】
（反射率）
反射防止フィルムの裏面をサンドペーパーで粗面化した後に黒色インクで処理し、裏面反射をなくした状態にした。該反射防止フィルムの表面を、分光光度計Ｖ−５５０（日本分光（株）製）の積分球に装着して、３８０〜７８０ｎｍの波長領域において、反射率（積分反射率・鏡面反射率）を測定し、４５０〜６５０ｎｍの平均反射率を算出し、反射防止性を評価した。
【０１６７】
（へイズ）
［１］ＪＩＳ−Ｋ７１３６に準じて、得られた反射防止フィルムの全ヘイズ値（Ｈ）を測定した。
［２］反射防止フィルムの表面および裏面にシリコーンオイルを数滴添加し、厚さ１ｍｍのガラス板（ミクロスライドガラス品番Ｓ９１１１、ＭＡＴＳＵＮＡＭＩ製）を２枚用いて裏表より挟んで、完全に２枚のガラス板と得られた反射防止フィルムを密着し、表面ヘイズを除去した状態でヘイズを測定し、別途測定したガラス板２枚の間にシリコーンオイルのみを挟みこんで測定したヘイズを引いた値をフィルムの内部ヘイズ（Ｈｉ）として算出した。
［３］上記［１］で測定した全ヘイズ（Ｈ）から上記［２］で算出した内部ヘイズ（Ｈｉ）を引いた値をフィルムの表面ヘイズ（Ｈｓ）として算出した。
【０１６８】
（表面形状の評価）
得られたフィルムの表面形状をＪＩＳ Ｂ−０６０１に基づいて、表面凹凸の算術平均粗さ（Ｒａ）、平均間隔（Ｓｍ）を（株）ミツトヨ製二次元粗さ計“ＳＪ−４００”型により評価した。測定の際のカットオフ値は０．８ｍｍとした。
【０１６９】
（傾斜角θ）
本発明の反射防止フィルムは表面に微細凹凸構造を有する。本発明において、傾斜角θの分布は以下の方法で決定される。すなわち、面積が０．５乃至２平方マイクロメートルである三角形の頂点を透明フィルム基材面に仮定し、その点から鉛直上向きに伸ばした３つの垂線がフィルム表面と交わる３点によって形成される三角形の面の法線が、支持体から鉛直上向きに伸ばした垂線となす角を表面の傾斜角とし、基材上で２５００００平方マイクロメートル（０．２５平方ミリメートル）以上の面積を該三角形に分割して測定した時の全測定点の傾斜角度分布を調べる。
【０１７０】
傾斜角を測定する方法を図１を参照して詳細に述べる。図１（ａ）のように面積が０．５乃至２平方マイクロメートルとなるようなメッシュにフィルムを分割する。図１（ｂ）は分割したメッシュのうちの３点を抽出した図である。この支持体上の３点から鉛直上向きに垂線を伸ばし、その３点が表面と交わった点をＡ、Ｂ、Ｃとする。三角形ＡＢＣ面の法線ＤＤ’が、支持体から鉛直上向きに伸ばした垂線ＯＯ’と為す角度θを傾斜角とする。図１（ｃ）は点Ｏ’ＤＤ’を含む平面Ｐで切ったときのフィルムの断面図である。線分ＥＦは三角形ＡＢＣと平面Ｐとの交線である。測定面積は支持体上で２５００００平方マイクロメートル（０．２５平方ミリメートル）以上が好ましく、この面を支持体上で三角形に分割して測定し、傾斜角度を求める。測定する装置はいくつかあるが、一例を述べる。装置はマイクロマップ社（米国）製ＳＸＭ５２０−ＡＳ１５０型を用いた場合を説明する。例えば対物レンズが１０倍の時、傾斜角度の測定単位は０．８平方マイクロメートルであり、測定範囲は５０００００平方マイクロメートル（０．５平方ミリメートル）である。対物レンズの倍率を大きくすれば、それに合わせて測定単位と測定範囲は小さくなる。測定データはＭＡＴ−ＬＡＢ等のソフトを用いて解析し、傾斜角度分布を算出することができる。測定した傾斜角θの０°＜θ＜０．５°の領域の頻度の割合を（θ（０．５））とする。
【０１７１】
［防眩性］
防眩フィルムの裏面を黒マジックで塗りつぶした後に、硝子板に貼り付け、防眩フィルムの表面に蛍光灯の光を反射させた際の蛍光灯のエッジのボケの様子を評価した。
○：十分にボケており、輪郭が直線状に認識できない。
△：輪郭がやや直線状に認識できるが、気にならない。
×：蛍光灯の形がはっきりと映り込み、気になる。
△以上のレベルを合格と判定した。
【０１７２】
（黒締り）
防眩フィルムの裏面を黒マジックで塗りつぶした後に、硝子板に貼り付け、１０００ｌｕｘの明室にて、液晶表示装置を黒表示にして、目視により評価し、下記判定を行った。
○  ：  黒味が強く、白茶け感が感じられない。
△  ：  やや黒味が弱く、白茶け感がやや気になる。
×  ：  画面が白茶け、気になる。
【０１７３】
（表面ざらつき感）
防眩フィルムの裏面を黒マジックで塗りつぶした後に、硝子板に貼り付け、樹脂粒子起因の凹凸表面のざらつき感を評価した。
○：ざらつき感がきにならない。
△：ざらつき感がやや気になる。
×：ざらつき感がきになり、許容外である。
【０１７４】
（ギラツキ）
作製した偏光板を、１３３ｐｐｉの液晶ディスプレイに実装し、ギラツキ(防眩性反射防止フィルムの表面突起のレンズ効果が原因の輝度バラツキ)の程度を、以下の基準で目視評価した。
○：全くギラツキが見られない
△：ほとんどギラツキが見られない
×：不快なギラツキがある
【０１７５】
評価結果を表３に示す。
【０１７６】
【表１】
2010085759.tif 000007
【０１７７】
【表２】
2010085759.tif 000008
【０１７８】
【表３】
2010085759.tif 000009
【０１７９】
上記結果から、本発明の反射防止フィルムは反射率が低く、内部散乱性が付与され、防眩性、黒締り、ギラツキに優れ、偏光版および画像表示装置に用いた場合に、優れた特性を示す。
【０１８０】
［実施例２］
実施例１における本発明試料の各々のフィルムを、有機ＥＬ表示装置の表面のガラス板に粘着剤を介して貼り合わせたところ、ガラス表面での反射が抑えられ、視認性の高い表示装置が得られた。
【０１８１】
［実施例３］
実施例１における本発明試料の各々のフィルムを用いて、片面に本発明の反射防止フィルムを有する偏光板を作製し、偏光板の本発明の反射防止フィルムを有している側の反対面にλ／４板を張り合わせ、本発明の反射防止フィルム側が最表面になるように、有機ＥＬ表示装置の表面のガラス板に貼り付けたところ、表面反射および、表面ガラスの内部からの反射がカットされ極めて視認性の高い表示が得られた。
【図面の簡単な説明】
【０１８２】
【図１】図１（ａ）〜（ｃ）は、それぞれ、傾斜角度の測定方法の概要を説明する模式図である。
【図１】
2010085759.tif 000010